СПЕЧЕННЫЙ СПЛАВ НА ОСНОВЕ МЕДИ
SINTERED COPPER BASED ALLOY

Изобретение касается спеченных сплавов на основе меди, которые могут быть использованы для изготовления простых по конфигурации деталей, работающих в условиях трения.
Известен спеченный сплав на основе меди, содержащий, мас.%: олово 3,0-6,0; цинк 3,5-8,5; свинец 3,5-7,5; никель 0,1-1,5; железо 0,1-1,0; медь - остальное [1]. Твердость такого сплава составляет 120-127 НВ.
Задачей изобретения является повышение твердости сплава.
Технический результат достигается тем, что спеченный сплав на основе меди, содержащий олово, цинк, свинец, никель, железо, дополнительно содержит церий и ванадий, при следующем соотношении компонентов, мас.%: олово 4,0-6,0; цинк 2,0-3,0; свинец 2,0-3,0; никель 2,0-3,0; железо 0,02-0,03; цepий 0,01-0,02; вaнaдий 0,2-03; медь - остальное.
В таблице приведены составы на основе меди.
Компоненты
Содержание, мас.% в составах
1
2
3
Олово
4,0
5,0
6,0
Цинк
2,0
2,5
3,0
Свинец
2,0
2,5
3,0
Никель
3,0
2,5
2,0
Железо
0,03
0,025
0,02
Церий
0,01
0,015
0,02
Ванадий
0,2
0,25
0,3
Медь
остальное
остальное
остальное
Твердость, НВ
~130
~130
~130
Повышение твердости сплава достигается за счет комплексного влияния компонентов, входящих в его состав. Олово и цинк упрочняют твердый раствор, препятствуют возникновению и развитию трещин при трении. Свинец улучшает антифрикционные свойства сплава. Железо и церий повышают твердость, измельчают структурные составляющие сплава. Никель и ванадий повышают твердость, плотность, коррозионную стойкость и прочность сплава.
2
Компоненты сплава дозируют в требуемых количествах, прессуют под давлением 3,5 т/см в изделия требуемой формы и спекают в вакууме при температуре 800-840°С.
Источник информации
1. А.с. №1601169 СССР, 1990.